СТЕКЛЯННЫЕ ИЗДЕЛИЯ И СПОСОБЫ ПОВЫШЕНИЯ НАДЕЖНОСТИ СТЕКЛЯННЫХ ИЗДЕЛИЙ

1. Стеклянное изделие, включающее:
стеклянный корпус, содержащий наружную поверхность и внутреннюю поверхность, противоположную по отношению к наружной поверхности, причем каждая из наружной поверхности и внутренней поверхности имеет радиус кривизны;
i
наружная поверхность стеклянного корпуса содержит группу дефектов, проходящих от наружной поверхности в толщину стеклянного корпуса с максимальной начальной глубиной дефекта A, причем:
i
наружная поверхность стеклянного корпуса подвергается травлению до глубины, составляющей менее чем или равной приблизительно 25% максимальной начальной глубины дефекта A из группы дефектов, присутствующих на наружной поверхности; и
под одноосной сжимающей нагрузкой, по меньшей мере, часть наружной поверхности находится в состоянии напряжения, и предел прочности при одноосном сжатии стеклянного изделия составляет более чем или равняется 90% предела прочности при одноосном сжатии бездефектного стеклянного изделия.
2. Стеклянное изделие по п. 1, в котором предел прочности при одноосном сжатии стеклянного изделия составляет более чем или равняется 95% предела прочности при одноосном сжатии бездефектного стеклянного изделия.
3. Стеклянное изделие по п. 1, в котором предел прочности при одноосном сжатии стеклянного изделия составляет более чем или равняется 98% предела прочности при одноосном сжатии бездефектного стеклянного изделия.
4. Стеклянное изделие по п. 1, в котором вероятность разрушения стеклянного изделия находится в пределах 10% вычисленной вероятности разрушения бездефектного стеклянного изделия.
5. Стеклянное изделие по п. 1, в котором вероятность разрушения стеклянного изделия находится в пределах 5% вычисленной вероятности разрушения бездефектного стеклянного изделия.
i
6. Стеклянное изделие по п. 1, в котором наружная поверхность стеклянного изделия подвергается травлению до глубины, составляющей более чем или равной приблизительно 5% максимальной начальной глубины дефекта A из группы дефектов, присутствующих на наружной поверхности.
7. Способ повышения надежности стеклянных изделий, причем способ содержит:
i
i
i
обеспечение стеклянного изделия, имеющего наружную поверхность, внутреннюю поверхность, противоположную по отношению к наружной поверхности, начальную толщину T, проходящую от наружной поверхности до внутренней поверхности, и группу дефектов с максимальной начальной глубиной дефекта A, проходящих от наружной поверхности до начальной толщины T;
селективное удаление стеклянного материала с наружной поверхности стеклянного изделия и вблизи каждого дефекта в группе дефектов с одинаковой скоростью посредством химической обработки, по меньшей мере, наружной поверхности стеклянного изделия при такой температуре и в течение такого времени, что после химической обработки:
i
pp
i
дефекты, имеющие максимальную начальную глубину дефекта A, остаются в стеклянном изделии и имеют после обработки коэффициент концентрации напряжений Kt на верхушке дефекта который составляет менее чем начальный коэффициент концентрации напряжений Kt на верхушке дефекта перед химической обработкой;
pp
i
группа дефектов имеет после обработки максимальную глубину дефекта A, которая по существу равняется A;
pp
i
после обработки толщина T стеклянного изделия составляет менее чем начальная толщина T; и
pp
pp
i
⏐T - Ti⏐ по существу равняется ⏐A - A⏐.
8. Способ по п. 7, в котором каждая из наружной поверхности и внутренней поверхности имеют радиус кривизны.
9. Способ по п. 7, в котором:
стеклянное изделие подвергается химической обработке посредством введения в контакт наружной поверхности стеклянного изделия с травильным раствором, причем данный травильный раствор включает смесь фтористоводородной кислоты, имеющей первую молярность от приблизительно 0,5 М до приблизительно 3,0 М и, по меньшей мере, одной минеральной кислоты, имеющей вторую молярность, которая составляет от трехкратной до шестикратной первой молярности; и
травильный раствор равномерно удаляет стеклянный материал с наружной поверхности стеклянного изделия и вблизи каждого дефекта в группе дефектов без создания гелевого слоя.
10. Способ по п. 9, в котором, по меньшей мере, одна минеральная кислота представляет собой, по меньшей мере, одну из хлористоводородной кислоты, азотной кислоты, фосфорной кислоты, серной кислоты, борной кислоты, бромистоводородной кислоты и хлорной кислоты.
11. Способ по п. 7, в котором стеклянное изделие подвергается химической обработке посредством введения в контакт наружной поверхности стеклянного изделия с травильным раствором в течение продолжительности обработки, составляющей менее чем или равной 360 минут.
12. Способ по п. 7, в котором стеклянное изделие подвергается химической обработке посредством введения в контакт наружной поверхности стеклянного изделия с травильным раствором в течение продолжительности обработки, составляющей менее чем или равной 90 минут.
13. Способ по п. 7, в котором стеклянное изделие подвергается химической обработке посредством введения в контакт наружной поверхности стеклянного изделия с травильным раствором в течение продолжительности обработки, составляющей более чем или равной 90 минутам и составляющей менее чем или равной 360 минутам.
i
pp
pp
i
14. Способ по п. 7, в котором стеклянное изделие имеет начальную вероятность разрушения P перед химической обработкой и вероятность разрушения P после травления после того, как стеклянное изделие подвергается химической обработке, и P составляет менее чем P.
i
pp
i
pp
15. Способ по п. 7, в котором каждый дефект в группе дефектов имеет начальный радиус кривизны r на верхушке дефекта перед химической обработкой и радиус кривизны r после травления на верхушке дефекта после химической обработки, и r≤r.